СОСТАВ ДЛЯ ПОВЕРХНОСТНОГО УПРОЧНЕНИЯ, ВКЛЮЧАЮЩИЙ РУТЕНИЙ, БУРОВОЙ ИНСТРУМЕНТ С ТАКИМ УПРОЧНЕНИЕМ И СПОСОБ ЕГО НАНЕСЕНИЯ

1. Состав для поверхностного упрочнения, содержащий
сплав металла на основе кобальта, включающий по меньшей мере примерно 5 мас.% рутения; и
зерна твердого материала, внедренные в сплав металла на основе кобальта.
Ic
2. Состав по п. 1, обладающий показателем износостойкости, равным по меньшей мере примерно 4, и вязкостью K разрушения, равной по меньшей мере примерно
Ic
3. Состав по п. 1, обладающий показателем износостойкости, равным по меньшей мере примерно 6, и вязкостью K разрушения, равной по меньшей мере примерно
Ic
4. Состав по п. 1, обладающий вязкостью K разрушения, равной y, и показателем износостойкости, равным х, при этом y≥17,686-2,565*ln(|х-2,813|).
5. Состав по п. 1, в котором сплав металла на основе кобальта содержит примерно от 5 до 45 мас.% рутения.
6. Состав по п. 5, в котором сплав металла на основе кобальта содержит примерно от 20 до 45 мас.% рутения.
7. Состав по п. 6, в котором зерна сплава металла на основе кобальта имеют гексагональную кристаллическую структуру.
8. Состав по п. 1, в котором примерно от 10 до 50 мас.% составляет сплав металла на основе кобальта.
9. Состав по п. 1, в котором зерна твердого материала содержат по меньшей мере один материал из группы, включающей карбид переходного металла, нитрид переходного металла и оксид переходного металла.
10. Состав по п. 1, в котором зерна твердого материала содержат карбид вольфрама.
11. Буровой инструмент, включающий
корпус и
по меньшей мере один материал поверхностного упрочнения, размещенный на поверхности корпуса и содержащий сплав металла на основе кобальта, включающий по меньшей мере примерно 5 мас.% рутения, и зерна твердого материала, внедренные в сплав металла на основе кобальта.
Ic
12. Буровой инструмент по п. 11, в котором состав для поверхностного упрочнения характеризуется показателем износостойкости, равным по меньшей мере примерно 4, и вязкостью K разрушения, равной по меньшей мере примерно
Ic
13. Буровой инструмент по п. 11, в котором материал поверхностного упрочнения имеет состав, характеризующийся показателем износостойкости, равным по меньшей мере примерно 6, и вязкостью K разрушения, равной по меньшей мере примерно
Ic
14. Буровой инструмент по п. 11, в котором материал поверхностного упрочнения имеет состав, характеризующийся вязкостью K разрушения, равной y, и показателем износостойкости, равным х, при этом y≥17,686-2,565*ln(|x-2,813|).
15. Буровой инструмент по п. 11, в котором сплав металла на основе кобальта содержит примерно от 5 до 45 мас.% рутения.
16. Буровой инструмент по п. 15, в котором сплав металла на основе кобальта содержит примерно от 20 до 45 мас.% рутения.
17. Буровой инструмент по п. 16, в котором зерна сплава металла на основе кобальта имеют гексагональную кристаллическую структуру.
18. Способ нанесения состава для поверхностного упрочнения на поверхность бурового инструмента, при осуществлении которого
внедряют зерна твердого материала в расплавленный сплав металла на основе кобальта, включающий по меньшей мере примерно 5 мас.% рутения, на поверхности бурового инструмента; и
охлаждают и отверждают расплавленный сплав металла на основе кобальта с внедренными в него зернами твердого материала.
Ic
19. Способ по п. 18, в котором составляют состав для поверхностного упрочнения, характеризующийся вязкостью K разрушения, равной у, и показателем износостойкости, равным х, при этом y≥17,686-2,565*ln(|х-2,813|).
20. Способ по п. 18, в котором составляют состав для поверхностного упрочнения с содержанием рутения примерно от 20 до 45 мас.%.